СПОСОБ ВНУТРЕННЕГО АЗОТИРОВАНИЯ ФЕРРИТНОЙ КОРРОЗИОННО-СТОЙКОЙ СТАЛИ

Способ высокотемпературного внутреннего азотирования ферритных сталей содержащих углерод в количестве до 0,2% вес., хром в количестве 12-25% вес., титан в количестве 0,5-3% вес., отличающийся тем, что процесс азотирования ведут при температурах 1000-1200°С в среде чистого газа - азота в течении 1-4 ч с охлаждением на воздухе, далее проводят отжиг при температурах 500-900°С в бескислородной среде в течение 1-5 ч с охлаждением с печью.